여기 서 , 후술 하 는 실시 예 1 에 있 어서 , Li 6 . 4 La 3 Zr 1 . 4 Nb 0 . 6 O 12 의 조성 의 가넷 형 산화물 고체 전해질 이 NaCl 만 을 플럭스 로서 사용 하 고 , 1000 ℃ 에서 가열 함 으로써 , 결정 화도 가 높 고 고품질 인 가넷 형 산화물 고체 전해질 이 얻 어 지 는 것 이 실증 되 었 다 . 또 , 상기 서술 한 바 와 같이 , C 가 0 . 125 미만 인 Li 7 La 3 Zr 2 O 12 ( C = 0 ) 로 나타내 는 고체 전해질 은 특허 문헌 1 의 비 교예 1 에 있 어서 , 및 , C 가 0 . 6 을 초과 하 는 Li 5 La 3 Nb 2 O 12 의 조성식 ( C = 2 . 0 ) 으로 나타내 는 고체 전해질 은 비 특허 문헌 1 에 있 어서 , NaCl 을 플럭스 로서 사용 한 경우 에 는 , 결정 화도 가 높 고 고품질 인 가넷 형 산화물 고체 전해질 을 얻 을 수 없 는 것 이 기재 되 어 있 다 .